(57)【要約】【課題】生産効率の向上およびコストの削減を図り得るヒートシンクの製造方法を提供する。【解決手段】本発明は、ベース板９１の一面に複数のフィン９２が一体に形成されるヒートシンク９を得るためのヒートシンクの製造方法を対象とする。アルミニウム製の心材２１と、その心材２１の一面に積層され、かつろう材によって構成される一面ろう材層２２とを備えた鍛造素材２を準備しておく。その鍛造素材２を型鍛造加工によって塑性変形させることによって、フィン９２の先端に、一面ろう材層２２のろう材による先端接合層９３が形成されたヒートシンクを製造する。【選択図】図４
2019160852.tif 000002
【特許請求の範囲】
【請求項１】
ベース板の一面に複数のフィンが一体に形成されるヒートシンクを得るためのヒートシンクの製造方法であって、
アルミニウム製の心材と、その心材の一面に積層され、かつろう材によって構成される一面ろう材層とを備えた鍛造素材を準備しておき、
その鍛造素材を型鍛造加工によって塑性変形させることによって、フィンの先端に、前記一面ろう材層のろう材による先端接合層が形成されたヒートシンクを製造するようにしたことを特徴とするヒートシンクの製造方法。
【請求項２】
前記ヒートシンクにおけるフィンの周側面にろう材が被着されていない請求項１に記載のヒートシンクの製造方法。
【請求項３】
前記鍛造素材は、前記心材の他面に積層され、かつろう材によって構成される他面ろう材層を備える請求項１または２に記載のヒートシンクの製造方法。
【請求項４】
前記ヒートシンクにおける他面に、前記他面ろう材層のろう材による他面接合層が形成されている請求項３に記載のヒートシンクの製造方法。
【請求項５】
請求項１〜４のいずれか１項に記載の製造方法によって得られたヒートシンクのピンフィン先端に、前記先端接合層のろう材を利用してアルミニウム製の接合用部品をろう付け接合することによって冷却装置を製造するようにしたことを特徴とする冷却装置の製造方法。
【請求項６】
ベース板の一面に複数のフィンが一体に形成されたアルミニウム製のヒートシンクであって、
前記フィンの先端に、ろう材によって構成される先端接合層が形成されるともに、前記ベース板の一面における複数のフィンの各間に、ろう材によって構成される一面接合層が形成され、
前記フィンの周側面にろう材が被着されていないことを特徴とするヒートシンク。
【発明の詳細な説明】
【技術分野】
【０００１】
本発明は、ヒートシンクを型鍛造加工によって成形するようにしたヒートシンクの製造方法およびその関連技術に関する。なお本発明において、アルミニウム（Ａｌ）という場合、純アルミニウム（純Ａｌ）およびアルミニウム合金（Ａｌ合金）の双方を含むものである。
【背景技術】
【０００２】
ヒートシンクは、パーソナルコンピュータのＣＰＵやチップセット、ＡＶアンプやオーディオ機器のパワートランジスタ、電気自動車やハイブリッド車（ＨＶ車）のインバータ等の発熱体の温度を下げることを目的として広く用いられている。
【０００３】
例えば特許文献１は、ベース板と、その一面に設けられた多数のピン型形状のフィン（ピンフィン）とを備えたヒートシンクを、型鍛造によって製造するようにした技術を開示している。
【０００４】
このようなヒートシンクを、パワーモジュール用の水冷式冷却装置として利用するような場合例えば、ヒートシンクのベース板外周縁部と、多数のピンフィンの各先端とを金属製の流路部材に接合して、ヒートシンクのベース板と流路部材とによってピンフィンを囲うような冷却水用流路（冷却ジャケット）を形成するようにしている。
【０００５】
従来、ヒートシンクのピンフィン先端を金属製流路部材等の接合用部品に接合するには、ろう付けを用いるのが一般的である。例えば接合用部品を、ろう材がクラッドされたブレージングシートの成形品によって構成しておき、そのブレージングシート製の他の部品にヒートシンクのピンフィン先端を圧接した状態で加熱することにより、ろう材を溶融固化して、ピンフィン先端を接合用部品に接合する方法が多く採用されている。
【先行技術文献】
【特許文献】
【０００６】
【特許文献１】特開２０１０−１９２７０８号公報
【発明の概要】
【発明が解決しようとする課題】
【０００７】
しかしながら、上記従来のヒートシンクにおいて、そのピンフィン先端に接合用部品を直接、ろう付け接合する場合には、接合用部品をブレージングシートによって構成する必要があるため、例えばブレージングシートによって容易に作製できないような切削加工品等を接合用部品として用いることは困難である。このように従来のヒートシンクにおいては、ろう付け接合される接合用部品がブレージングシート製に制限されるため、設計の自由度が低くなり、製品価値の低下を来すおそれがあるという課題があった。
【０００８】
一方、ろう材を有しないベア材によって構成された接合用部品を、ヒートシンクのピンフィン先端に接合する場合、ヒートシンクのピンフィンと接合用部品との間に、ろう材シート、ろう材ペースト、ブレージングシート等のろう材供給用の部材（以下「ろう材シート等」と称する）を介在すれば、ピンフィン先端を接合用部品に確実にろう付け接合することができる。しかしながらその場合には、ろう材シート等を別途追加する分、部品点数が増加して、生産効率の低下を来すとともに、コストの増大を招くという別の課題が生じてしまう。
【０００９】
この発明は、上記の課題に鑑みてなされたものであり、ろう材シート等を別途用いることなく、ブレージングシート製以外の接合用部品に対してもフィン先端を確実に接合できて、設計の自由度が増して製品価値を高めることができる上さらに、生産効率の向上およびコストの削減を図ることができるヒートシンクの製造方法およびその関連技術を提供することを目的とする。
【課題を解決するための手段】
【００１０】
上記目的を達成するため、本発明は、以下の手段を提供する。
【００１１】
［１］ベース板の一面に複数のフィンが一体に形成されるヒートシンクを得るためのヒートシンクの製造方法であって、
アルミニウム製の心材と、その心材の一面に積層され、かつろう材によって構成される一面ろう材層とを備えた鍛造素材を準備しておき、
その鍛造素材を型鍛造加工によって塑性変形させることによって、フィンの先端に、前記一面ろう材層のろう材による先端接合層が形成されたヒートシンクを製造するようにしたことを特徴とするヒートシンクの製造方法。
【００１２】
［２］前記ヒートシンクにおけるフィンの周側面にろう材が被着されていない前項１に記載のヒートシンクの製造方法。
【００１３】
［３］前記鍛造素材は、前記心材の他面に積層され、かつろう材によって構成される他面ろう材層を備える前項１または２に記載のヒートシンクの製造方法。
【００１４】
［４］前記ヒートシンクにおける他面に、前記他面ろう材層のろう材による他面接合層が形成されている前項３に記載のヒートシンクの製造方法。
【００１５】
［５］前項１〜４のいずれか１項に記載の製造方法によって得られたヒートシンクのピンフィン先端に、前記先端接合層のろう材を利用してアルミニウム製の接合用部品をろう付け接合することによって冷却装置を製造するようにしたことを特徴とする冷却装置の製造方法。
【００１６】
［６］ベース板の一面に複数のフィンが一体に形成されたアルミニウム製のヒートシンクであって、
前記フィンの先端に、ろう材によって構成される先端接合層が形成されるともに、前記ベース板の一面における複数のフィンの各間に、ろう材によって構成される一面接合層が形成され、
前記フィンの周側面にろう材が被着されていないことを特徴とするヒートシンク。
【発明の効果】
【００１７】
発明［１］にかかるヒートシンクの製造方法によれば、フィンの先端にろう材による先端接合層が形成されているため、この先端接合層のろう材を利用して、金属製の接合用部品を直接ろう付け接合することができる。従って本発明によるヒートシンクは、接合用部材としてブレージングシート製以外のものも難なく用いることができ、設計の自由度が増すため、製品価値を向上させることができるとともに、ろう材シート等を省略できる分、部品点数を削減できるため、生産効率の向上およびコストの削減を図ることができる。
【００１８】
発明［２］にかかるヒートシンクの製造方法によれば、フィンの周側面にろう材が被着されていないため、フィンの周側面に被着しているろう材がろう付け時に溶融滅失して、フィン形状が変化してしまうのを防止できるので、フィン部の寸法精度を高く維持することができ、良好な放熱特性を得ることができる。
【００１９】
発明［３］［４］にかかるヒートシンクの製造方法によれば、ベース板の他面側にも他面接合層が形成されているため、その他面接合層のろう材を利用して、ベース板の他面側にも接合用部品をろう付け接合することができる。
【００２０】
発明［５］にかかる冷却装置の製造方法によれば、発明［１］〜［４］によるヒートシンクを用いて冷却装置を製造するものであるため、上記と同様に、製品価値の向上、生産効率の向上およびコストの削減を図ることができる。
【００２１】
発明［６］にかかるヒートシンクによれば、発明［１］〜［４］の製法によって製造されたヒートシンクと同様の構成を備えるため、上記と同様に、製品価値の向上、生産効率の向上およびコストの削減を図ることができる。
【図面の簡単な説明】
【００２２】
【図１】図１はこの発明の実施形態の製法を実施可能な鍛造加工装置をパンチ上昇状態で示す略正面断面図である。
【図２】図２は実施形態の鍛造加工装置をパンチ降下状態で示す略正面断面図である。
【図３】図３は実施形態で製造されたヒートシンクを示す斜視図である。
【図４】図４は実施形態のヒートシンクの一部を拡大して示す正面断面図である。
【図５】図５は実施形態で用いられた鍛造素材を示す正面断面図である。
【図６】図６は本発明によるヒートシンクを用いて製作された冷却装置の一例を分解状態で示す模式断面図である。
【図７】図７は上記冷却装置の一例を組立状態で示す模式断面図である。
【図８】図８は本発明によるヒートシンクを用いて製作された冷却装置の他の例を分解状態で示す模式断面図である。
【図９】図９はこの発明の変形例によって製造されたヒートシンクを示す正面断面図である。
【図１０】図１０は変形例のヒートシンクを製造する際に用いられた鍛造素材を示す正面断面図である。
【発明を実施するための形態】
【００２３】
図１および図２はこの発明の実施形態にかかるヒートシンクの製造方法に用いられた鍛造加工装置の一例を概略的に示す正面断面図である。本実施形態においては、図１および図２に示す鍛造加工装置を用いて、鍛造素材２に対し、型鍛造加工を行って、鍛造加工品としてのヒートシンク９を成形するものである。鍛造素材２については後に説明するが、アルミニウム製のものが好適に用いられる。
【００２４】
図３は実施形態の鍛造加工装置によって製造されたヒートシンク９を示す斜視図である。同図に示すように、このヒートシンク９は、矩形状のベース板９１と、そのベース板９１の上面（一面）に形成された多数のピンフィン９２とを備えている。各ピンフィン９２は、柱状に形成されており、ベース板９１に対し一体に形成されている。
【００２５】
なお本実施形態において、成形直後の金型内でのヒートシンク９の姿勢によって、ヒートシンク９の向きを決定している。具体的には、本実施形態において、ヒートシンク９のピンフィン９２が形成されている側の面を一面とし、ピンフィン９２が形成されていない側の面を他面として説明している。さらに鍛造素材２においては、ピンフィン９２を形成する予定の面を一面とし、その反対側の面を他面として説明している。
【００２６】
図１，２に示すように、本実施形態で用いられる鍛造加工装置は、下金型としてのダイ１と、上金型としてのパンチ５と、パンチ５を保持するパンチホルダー６２と、背圧を付与するための背圧付与機構７とを基本的な構成要素として備えている。
【００２７】
ダイ１の上面には、ヒートシンク９のベース板９１を成形するための成形凹部１１が形成されている。
【００２８】
なお、ダイ１における成形凹部１１の底壁部には、図示しないノックアウトピンが、成形凹部１１の底面から上方に突出可能に収容されている。そして後に詳述するようにダイ１の成形凹部１１で成形されたヒートシンク９は、上記ノックアウトピンにより突き上げられて、ヒートシンク９が成形凹部１１から上方へ少量突出して配置されるようになっている。
【００２９】
パンチ５は、下端が閉塞された有底円筒状に形成されており、その底壁部に、上記ダイ１の成形凹部１１に対応するパンチ本体５１が形成されている。
【００３０】
パンチ本体５１には、鍛造加工品としてのヒートシンク９のピンフィン９２を成形するための多数のフィン成形孔５２が形成されている。各フィン成形孔５２は、上下方向に貫通しており、上端がパンチ５の内部空間に開放されるとともに、下端がパンチ下方に開放されている。さらに各フィン成形孔５２の水平断面形状は、ピンフィン９２の水平断面形状に対応して形成されている。
【００３１】
パンチ５の上端面には、その上端開口を閉塞する態様にパンチプレート６１が配置されている。そしてその状態で、パンチ５およびパンチプレート６１がパンチホルダー６２に保持されている。
【００３２】
またパンチホルダー６２は、図示しないガイドポスト等によって昇降自在に支持されて、パンチ５が、その軸心をダイ１の成形凹部１１の軸心に対し一致させた状態で、パンチホルダー６２と共にダイ１に対し接離（昇降）できるようになっている。
【００３３】
さらにパンチホルダー６２は、図示しない昇降駆動手段によって昇降駆動できるようになっている。そして図１に示すようにパンチ５がダイ１の上方に配置された状態で、上記昇降駆動手段によって、パンチホルダー６２と共にパンチ５が降下すると、図２に示すようにパンチ５の本体５１がダイ１の成形凹部１１内に打ち込まれるようになっている。
【００３４】
パンチ５には、背圧付与機構７が設けられている。この背圧付与機構７は、パンチ５の内部空間に収容されるスプリングホルダー７１を備えている。
【００３５】
スプリングホルダー７１は、パンチ５の内部空間内において上下方向（軸心）に沿ってスライド自在に支持されている。
【００３６】
さらにスプリングホルダー７１には、その上端面側に複数のスプリング収容凹部７２が形成されており、各スプリング収容凹部７２内に圧縮コイルバネ等からなる付勢手段としてのスプリング７３がそれぞれ収容されている。各スプリング７３は、圧縮状態で上端がパンチプレート６１に接合されるとともに、下端がスプリング収容凹部７２の底面に接合されている。従って、パンチ５を上昇させた状態（通常状態）では、スプリングホルダー７１が、自重およびスプリング７３の付勢力によって下方に押し込まれて、パンチ５の底壁部（パンチ本体５１）に接触した状態に配置されるようになっている。
【００３７】
また背圧付与機構７には、パンチ５の各フィン成形孔５２に対応して背圧付与ピン７５がそれぞれ設けられている。各背圧付与ピン７５は、水平断面形状が、各フィン成形孔５２の水平断面形状に対応して形成されている。なお背圧付与ピン７５は、イジェクタピンとも称される。
【００３８】
各背圧付与ピン７５は、その上端部がスプリングホルダー７１の下側部に固定された状態で、対応するフィン成形孔５２内に軸心方向（上下方向）に沿ってスライド自在に収容されている。これにより、各背圧付与ピン７５は、スプリングホルダー７１の昇降動作に伴って、各フィン成形孔５２内を上下にスライドするようになっている。
【００３９】
なお各背圧付与ピン７５の下端面（先端拘束面）は、図１に示すように、スプリングホルダー７１が下端位置に配置された状態（パンチ５を上昇させた状態）では、各フィン成形孔５２の下端開口部、つまりパンチ本体５の成形面に対応して配置されるようになっている。
【００４０】
ここで、本実施形態に用いられる鍛造素材２について説明する。図５に示すように本実施形態の鍛造素材２は、心材２１と、心材２１の一面にクラッドされ、かつろう材によって構成されるろう材層（一面ろう材層）２２とを備えた積層体（ブレージングシート）によって構成されている。
【００４１】
心材２１としては、その主成分が熱伝導性の高いアルミニウム、例えば１０００系アルミニウム（純アルミニウム系）や、耐久性の高いアルミニウム、例えば６０００系アルミニウム合金（Ａｌ−Ｍｇ−Ｓｉ系）等を好適に用いることができる。心材２１はその主成分（母材）としてのアルミニウムと、熱伝導性がより優れたカーボンとの複合材によって構成するようにしても良い。さらに複合材は２層に限られず、３層以上の多層構造で構成するようにしても良い。
【００４２】
ろう材層２２としては、一般に多く用いられるろう材、例えばＪＩＳ−Ｚ３２６３−２００２で示される４０００系アルミニウム合金（Ａｌ−Ｓｉ系）等を好適に用いることができる。
【００４３】
また鍛造素材２において、心材２１の他面側には、アルミニウムを主成分とし、かつ心材２１よりも強度が高い合金からなる強化層を形成するようにしても良い。このように心材２１の他面側に強化層を形成する場合には、鍛造加工によってベース板９１の板厚が薄いヒートシンク９を製造する際に、ベース板９１の他面側におけるピンフィン形成位置にヒケが発生するのを有効に防止することができる。
【００４４】
なお後述するように、鍛造素材２において、心材２１の他面には、一面側と同様に、ろう材をクラッドしたろう材層（他面ろう材層）を形成するようにしても良い。
【００４５】
以上の構成の鍛造素材２を用いて、図１および図２に示す上記の鍛造加工装置によって鍛造加工を実施してヒートシンク９を成形する。
【００４６】
すなわち図１に示すように、ダイ１およびパンチ５の所要部分に潤滑剤を塗布し、板状の鍛造素材２をダイ１の成形凹部１１内にセットする。鍛造素材２は、その一面側（ろう材層２２側）を上向きにしてパンチ５（フィン成形孔５２）に対向するように配置する。なお、鍛造素材２、ダイ１およびパンチ５は必要に応じて予備加熱されている。
【００４７】
この状態から図２に示すように、パンチ５を降下させてパンチ本体５１をダイ１の成形凹部１１内に打ち込む。これにより、鍛造素材２に圧縮荷重が加わって、その圧縮荷重によって、鍛造素材２を構成する金属材料（メタル）が塑性流動して、各背圧付与ピン７５を、背圧付与機構７の自重およびスプリング７３の付勢力に抗して上方へ押し上げつつ、パンチ本体５１の各フィン成形孔５２内に流入していく。
【００４８】
ここで、各フィン成形孔５２内に流入する金属材料に対し、背圧付与機構７の自重およびスプリング７３の付勢力が、流入方向と反対方向に作用する背圧（抵抗力）として機能する。従って、金属材料を各フィン成形孔５２内にバランス良く均等に流入させることができる。
【００４９】
そして、ダイ１の成形凹部１１の内周面とパンチ本体５１の成形面（下端面）とで囲まれる成形空間に充填された金属材料によってベース板９１が形成されるとともに、背圧付与ピン７５の先端拘束面とフィン成形孔５２の内周面とで囲まれる成形空間内に充填された金属材料によってピンフィン９２が形成される。これにより、図３に示すように、ベース板９１の一面に多数のピンフィン９２が一体形成された鍛造加工品であるヒートシンク９が成形される。
【００５０】
図５は本実施形態の製法によって製造されたヒートシンク９の一部を拡大して示す正面断面図である。同図に示すように、ピンフィン９２の先端には、鍛造素材２のろう材層２２によるろう材が被着されることにより先端接合層９３が一体に形成される。さらにベース板９１の一面におけるピンフィン９２の各間（ピンフィン９２が形成されていない部分）にも、鍛造素材２のろう材層２２によるろう材が被着されることにより一面接合層９４が形成される。
【００５１】
またヒートシンク９のピンフィン９２の周側面９２１には、鍛造素材２のろう材層２２によるろう材が被着されず、心材２１を構成していた金属が露出した状態に配置されている。
【００５２】
以上のように構成された本実施形態のヒートシンク９においては、ピンフィン９２の先端にろう材による先端接合層９３が一体に形成されているため、この先端接合層９３のろう材を利用して、金属製の接合用部品をろう付け接合することができる。このため本実施形態のヒートシンク９のピンフィン９２に放熱用部材等の接合用部品を接合するような場合、ピンフィン９２に直接、接合用部品をろう付け接合することができる。従って本実施形態のヒートシンク９は、接合用部品としてブレージングシート製以外のものも用いることができ、設計の自由度が増して、汎用性が向上するため、製品価値を向上させることができる。さらにブレージングシート等を省略できる分、部品点数を削減できるため、生産効率の向上およびコストの削減を図ることができる。
【００５３】
また本実施形態のヒートシンク９によれば、各ピンフィン９２の先端面のみにろう材が被着されて、ピンフィン９２の周側面９２１にはろう材が被着されていないため、高い寸法精度を維持できて、良好な放熱特性を得ることができる。すなわち仮に、ピンフィンの周側面９２１にろう材が被着していると、ろう付け時の熱等によって、ピンフィン周側面のろう材が溶融滅失してしまうため、ピンフィンの寸法等が変化して変形してしまう。そうすると、ヒートシンクにおけるフィン部の寸法精度が低下してしまい、良好な放熱特性を得ることが困難になってしまう。
【００５４】
これに対し、本実施形態のヒートシンク９は、ピンフィン９２の周側面９２１にろう材が被着されていないため、ろう材の溶融滅失によるフィンピン９２の形状が変化するのを防止することができる。このため本実施形態のヒートシンク９は、フィン部の寸法精度を高く維持することができ、良好な放熱特性を確実に維持することができる。
【００５５】
次に本実施形態によるヒートシンク９を用いて、パワーモジュール用の水冷式冷却装置を作製する場合について説明する。
【００５６】
図６および図７はその水冷式冷却装置の一例を模式化して示す正面断面図である。同図に示すようにこの冷却装置は、上記実施形態のヒートシンクと同様に構成されたヒートシンク９と、絶縁基板３１と、パワーモジュール（発熱素子）３と、流路部材８とを備えている。
【００５７】
絶縁基板３１は、２枚の金属製導電板３２，３２間にセラミック板３３が介在されるように積層されており、下側の導電板３２がヒートシンク９の他面側にろう付けによって接合固定されるとともに、上側の導電板３２にパワーモジュール３が取り付けられている。
【００５８】
流路部材８は、金属板の成形品等によって構成されており、中間領域が他面側に下面側に凹陥形成されることにより、上面側に流路用凹部８１が形成されるとともに、凹部８１の外周縁部にはフランジ８２が形成されている。この流路部材８の流路用凹部８１内に、ピンフィン９２が収容されるように配置された状態で、ピンフィン９２の先端が流路部材８の流路用凹部８１の底面にろう付け接合されるとともに、ベース板９１の一面側における外周縁部が流路部材８１のフランジ８２にろう付け接合される。これにより流路部材８の流路用凹部８１の内周面と、ヒートシンク９のベース板９１の一面とによって、ピンフィン９２を囲う冷却水用（冷媒用）流路８５が形成される。
【００５９】
この冷却装置においては、ヒートシンク９におけるピンフィン９２の先端およびベース板９１の一面にそれぞれ接合層９３，９４が形成されているため、その接合層９３，９４のろう材を利用して、流路部材８をろう付け接合することができる。従って既述した通り、流路部材（接合用部品）８として、ブレージングシート製以外のものも難なく用いることができ、流路部材８の構成が制約されることがなく、設計の自由度が増して、製品価値を向上させることができる。例えば流路部材８としてベア材を用いることもできるため、より一層設計の自由度が増して、より一層製品価値を向上させることができる。
【００６０】
また本冷却装置においては、流路部材８のろう付け接合用にろう材シート等を別途用いる必要がなく、その分、部品点数を削減できて、生産効率の向上およびコストの削減を図ることができる。
【００６１】
また図８は本実施形態によるヒートシンク９を用いて製作された水冷式冷却装置の他の例を模式化して示す正面断面図である。同図に示すようにこの冷却装置に用いられるヒートシンク９は、ベース板９１の一面側におけるピンフィン９２が形成されている領域が他面側に凹陥形成されて流路用凹部９６が形成されるとともに、その流路用凹部９６の外周縁部にフランジ９７が形成されている。
【００６２】
このヒートシンク９におけるベース板９１の他面側には、上記と同様に絶縁基板３１を介してパワーモジュール３が取り付けられる。
【００６３】
またヒートシンク９の一面側には、流路用凹部９６を閉塞するように平板状の流路部材８が配置された状態で、流路部材８にピンフィン９２の先端およびフランジ９７がろう付け接合される。これにより、ヒートシンク９の流路用凹部９６の内周面と、流路部材８とによって、ピンフィン９２を囲う冷却水用（冷媒用）流路８５が形成される。
【００６４】
この冷却装置においても、上記と同様に、ヒートシンク９における接合層９３，９４のろう材を利用して、流路部材８をろう付け接合できるため、製品価値の向上、生産効率の向上およびコストの削減を図ることができる。
【００６５】
図９はこの発明の変形例である製造方法によって製造されたヒートシンク９を模式化して示す正面断面図、図１０はその変形例のヒートシンクを製造する際に用いられた鍛造素材２を示す正面断面図である。両図に示すようにこのヒートシンク９を製造するに際して、鍛造素材２として、心材２１の一面側に上記と同様に一面ろう材層２２が形成されるとともに、他面側にも他面ろう材層２３が形成されたもの、つまり心材２１の両面にろう材層２２，２３が形成されたものを用いて、上記と同様に鍛造加工を行ったものである。
【００６６】
このヒートシンク９においては、ベース板９１のピンフィン９２が形成されない他面側にも、他面ろう材層２３による他面接合層９５が形成されている。この変形例のヒートシンク９において、他の構成は上記実施形態のヒートシンク９と同様である。
【００６７】
この変形例のヒートシンク９においても、上記と同様の効果を得ることができる。その上さらに、この変形例においては、ベース板９１の他面側に他面接合層９５が形成されているため、上記図６等に示すような冷却装置を作製する場合、ベース板９１の他面接合層９５のろう材を利用して、絶縁基板３１をろう付け接合することができる。このため絶縁基板３１を接合する際にも、ろう材接合用にブレージングシート等を用いる必要がなく、設計の自由度がさらに増して、製品価値を一段と向上できるとともに、生産効率の向上およびコストの削減をさらに図ることができる。
【００６８】
なお上記実施形態等においては、ベース板９１の一面にピンフィン９２を形成する場合を例に挙げて説明したが、それだけに限られず、本発明においては、ベース板の少なくとも一面にピンフィンが形成されていれば良く、例えばベース板の一面および他面の双方にピンフィンを形成するようにしても良い。
【００６９】
また上記実施形態においては、鍛造加工時に背圧を付与する、いわゆる背圧鍛造によってヒートシンクを成形する場合を例に挙げて説明したが、それだけに限られず、本発明においては、背圧を付与せずに鍛造加工して、ヒートシンクを成形するようにしても良い。
【００７０】
また上記実施形態においては、ピンフィンが形成されたヒートシンクを製造する場合を例に挙げて説明したが、本発明においては、ヒートシンクに形成されるフィンの形状は特に限定されるものではなく、ピンフィン以外のフィン、例えばプレートフィンを形成するようにしても良い。
【００７１】
また上記実施形態においては、パンチ５側にフィン成形孔５２を形成して、後方押出によってフィンを形成する場合を例に挙げて説明したが、それだけに限られず、本発明においては、ダイの成形凹部底面にフィン成形孔を形成して、前方押出によってフィンを形成するようにしても良い。
【００７２】
また本発明において、フィンの周側面にろう材が付着していないという場合、フィンの周側面に実質的にろう材が付着していないということであり、例えば本発明においては、フィンの周側面における根元部近傍や先端部近傍等にろう材が少量付着していても良い。
【産業上の利用可能性】
【００７３】
この発明のヒートシンクの製造方法は、ベース板上にフィンが一体に形成されたヒートシンクを製造する際等に用いることができる。
【符号の説明】
【００７４】
２１：心材
２２：一面ろう材層
２３：他面ろう材層
８：流路部材（接合用部品）
９：ヒートシンク
９１：ベース板
９２：ピンフィン
９２１：周側面
９３：先端接合層
９４：一面接合層
９５：他面接合層
【図１】
2019160852.tif 000003
【図２】
2019160852.tif 000004
【図３】
2019160852.tif 000005
【図４】
2019160852.tif 000006
【図５】
2019160852.tif 000007
【図６】
2019160852.tif 000008
【図７】
2019160852.tif 000009
【図８】
2019160852.tif 000010
【図９】
2019160852.tif 000011
【図１０】
2019160852.tif 000012